(57)【要約】      （修正有）【課題】型押し追従性に優れ、化粧シートの伸びや艶変化などの問題の無い、熱圧成型により表面凹凸形状を施してなる不燃化粧板を提供すること。【解決手段】不燃性基材１の表面に化粧シート５を設け、表面側より熱圧成形による凹凸形状が施された化粧板において、前記不燃性基材１と化粧シート５の間にアルミ箔３２の両面に紙３３を積層したアルミ複合紙３を積層してなり、前記化粧シート５の基材５１がポリブチレンテレフタレート系樹脂からなり、前記化粧シート５の最表面にアクリル系樹脂からなる塗膜５３を設けてなる。【選択図】図１
2015058548.tif 000002
【特許請求の範囲】
【請求項１】
不燃性基材の表面に化粧シートを設け、表面側より熱圧成形による凹凸形状が施された化粧板において、前記不燃性基材と化粧シートの間にアルミ箔の両面に紙を積層したアルミ複合紙を積層してなり、前記化粧シートの基材がポリブチレンテレフタレート系樹脂からなり、前記化粧シートの最表面にアクリル系樹脂からなる塗膜を設けてなることを特徴とする不燃化粧板。
【発明の詳細な説明】
【技術分野】
【０００１】
本発明は、不燃性基材の上に化粧シートを貼り合せた後、熱圧成型により表面凹凸形状を施してなる不燃化粧板に関する。
【背景技術】
【０００２】
浮造り調等の表面凹凸形状を施した化粧板は、光線により陰影が発生することから視覚的な意匠性に優れるうえ、物理的な凹凸による触感も楽しめることから、建築物の内装用途に広く用いられている。
【０００３】
近年、建築物の壁面や天井等の住宅内装等に使用される化粧板には、火災等が生じた際の安全性確保のため不燃性の要請が高まっており、浮造り調の化粧板においても不燃性の確保が求められている。浮造り調の不燃性化粧板としては、例えば、オレフィン系シートを基材とした化粧シート（特許文献１）を無機基材にラミネートした化粧板が存在している。しかし、当該不燃化粧板は、表層の化粧シートに樹脂フィルム基材が使用されていることから、高度な不燃性の確保が得られにくく、また、凹凸が浅いことから意匠性も劣るものであった。
【０００４】
さらには、不燃性基材の表面に金属薄膜層を設け、化粧シートを設けてから熱圧成型による凹凸形状が施された化粧板（特許文献２）も考えられているが、型押し成型時に追従性および耐熱性の問題により、化粧シートの模様が伸びたり、艶変化や型離れが悪くなるなど製造工程上の問題もあった。
【先行技術文献】
【特許文献】
【０００５】
【特許文献１】特開２００２−１４４４８５
【特許文献２】特開２０１２−２１０７９４
【発明の概要】
【発明が解決しようとする課題】
【０００６】
本発明はこの問題点を解決するためになされたものでありすなわち本発明が課題とするところは、型押し追従性に優れ、化粧シートの伸びや艶変化などの問題の無い、熱圧成型により表面凹凸形状を施してなる不燃化粧板を提供することにある。
【課題を解決するための手段】
【０００７】
本発明はこの課題を解決したものであり、すなわちその請求項１記載の発明は、不燃性基材の表面に化粧シートを設け、表面側より熱圧成形による凹凸形状が施された化粧板において、前記不燃性基材と化粧シートの間にアルミ箔の両面に紙を積層したアルミ複合紙を積層してなり、前期化粧シートの基材がポリブチレンテレフタレート系樹脂からなり、前記化粧シートの最表面にアクリル系樹脂からなる塗膜を設けてなることを特徴とする不燃化粧板である。
【発明の効果】
【０００８】
本発明はその請求項１記載の発明により、化粧シートの基材にポリブチレンテレフタレート系の樹脂を用いることで、基材シートの薄膜化が可能となり、発熱量を抑えることで不燃性が確保できるものとなる。また薄膜化しても延伸しにくく、これにアクリル系樹脂からなる塗膜を設けても硬化収縮や熱による影響を受けにくいため、化粧シートとしての各種表面耐性を有するものとなり、型押し追従性に優れ、化粧シートの伸びや艶変化などの問題の無い、不燃化粧板を提供することが可能となる。
【図面の簡単な説明】
【０００９】
【図１】本発明の不燃化粧板の一実施例の断面の構造を示す説明図である。
【発明を実施するための形態】
【００１０】
以下、本発明を図面に基づき詳細に説明する。図１に本発明の不燃化粧板の一実施例の断面の構造を示す。不燃性基材１の上に接着剤層２を介して、紙３１とアルミ箔３２と紙３３とからなるアルミ複合紙３を設け、その上に接着剤層４を介して、化粧シート基材５１と絵柄層５２と表面塗膜５３とからなる化粧シート５を設けてなる。
【００１１】
本発明における不燃性基材１としては、無機質基材が好適に用いられる。無機質基材としては、火山性ガラス複層板又はケイ酸カルシウム板を好ましく使用できる。これら基材は難燃性が高いため良好な不燃性を有する不燃化粧板を実現しやすくなる。また、適度な柔軟性を有するため、後述する熱圧成形による凹凸形状付与に好適である。これら無機質基材の厚みは材質にもよるが、通常２〜１５ｍｍであり、発熱性や取り回し性、などの観点から２〜９ｍｍのものが好ましい。また、これら無機質基材には、他の層との密着性を高めるために、シーラー塗布やサンダー等の表面処理が行われていても良い。
【００１２】
本発明における接着剤層２としては、前記不燃性基材１と後述するアルミ複合紙３との接着性を向上するものであれば得に限定するものではなく、適用可能である。具体的には酢酸ビニル系の接着剤が好適に用いられる。
【００１３】
本発明におけるアルミ複合紙３を設けることで凹凸加工時の基材層や化粧シート層の復元を抑制し、良好な意匠性を実現できる。本発明におけるアルミ複合紙３としては、２層の紙層間にアルミニウム箔を用いたものが好適であり、入手の容易さ、伸縮性などの加工適性などから好適に用いられる。アルミニウム箔層の厚みとしては前記性能を有する範囲として、５〜１５μｍであることが好ましい。
【００１４】
前記アルミ複合紙３は、前記無機質基材１と後述する化粧シート５との間に設けられていればよいが、無機質基材１の化粧シート５が設けられる側の他面にも積層すると、湿度や温度による基材の変形を抑制できるため、無機質基材１の両面に設けることとしても良い。また、前記無機質基材１の化粧シート５が設けられる側の他面には、反り防止を目的として、防湿紙、フィルム、金属薄膜層などを積層しても良い。
【００１５】
本発明における接着剤層４としては、前記アルミ複合紙３と後述する化粧シート５との接着性を向上するものであれば得に限定するものではなく、適用可能である。具体的にはウレタン系の接着剤が好適に用いられる。
【００１６】
本発明における化粧シート５としては、化粧シート基材５１と絵柄層５２と表面塗膜５３とからなるものが用いられる。
化粧シート基材５１としてはポリブチレンテレフタレート系の樹脂を用いる。これにより基材シートの薄膜化が可能となり、発熱量を抑えることで不燃性が確保できるものとなる。また薄膜化しても延伸しにくく、これに後述するアクリル系樹脂からなる表面塗膜５３を設けても硬化収縮や熱による影響を受けにくいという作用効果を奏する。化粧シート基材５１の厚みとしては５０〜８０μｍが前記アルミ複合紙３と接着でき、絵柄層５２を印刷などにより設けることが好適な範囲のものとして好ましい。
【００１７】
絵柄層５２としては前記化粧シート基材５１の表面に印刷等の方法により設けることが出来る。あるいは化粧シート基材５１を着色などしたものだけとして意匠を限定したものとすれば、絵柄層５２は特に設けなくても良い。
【００１８】
本発明における表面塗膜５３としては、アクリル系の塗料からなるものが用いられる。前記化粧シート基材５１としてポリブチレンテレフタレート系の樹脂を用い、アクリル系樹脂からなる塗膜を設けても硬化収縮や熱による影響を受けにくいため、化粧シートとしての各種表面耐性を有するものとなり、型押し追従性に優れ、化粧シートの伸びや艶変化などの問題の無い、不燃化粧板を提供することが可能となる。本発明における熱圧成型による凹凸形状を設ける場合、シャープで深い凹凸を得るためには１００℃以上の加熱を行なう必要があるが、ウレタン系の塗料を用いた場合、９０℃前後で艶変化や型離れが悪くなるといった問題がある。そのため耐熱性に優れたアクリル系の塗料が用いられる。塗膜の厚みとしては２〜１５μｍ程度が好適である。
【実施例１】
【００１９】
化粧シート基材５１として厚み７５μｍの着色ポリブチレンテレフタレートフィルムをい、この表面に絵柄層５２としてウレタン系インキを用いてグラビア印刷にて絵柄層５２を設けた。その後、前記絵柄層５２の表面に表面塗膜５３としてアクリル系の塗料を１０μｍ塗布し化粧シート５とした。
【００２０】
前記化粧シート基材５１の絵柄層５２と表面塗膜５３を設けた面とは反対側の面にウレタン系接着剤を４０ｇ／ｍ２塗布して接着剤層４とし、アルミ複合紙３（坪量６０ｇ／ｍ２の含浸紙３１／厚み１２μｍのアルミ箔３２／坪量６０ｇ／ｍ２の含浸紙３３）を貼り合せた。
【００２１】
一方、不燃性基材１として大建工業製「ダイライト」を用い、この表面に酢酸ビニル系の接着剤を塗布して接着剤層２とし、前記アルミ複合紙３の化粧シート３と貼り合せた面とは反対の面を貼り合せた。
【００２２】
その後、前記表面塗膜５３を設けた表面側から、高低差２ｍｍの波状金型をセットした高圧プレス機にて、上下熱源から１００℃で加熱を行いつつ３０ｋｇ／ｃｍ２の高圧で４４５秒圧締することで表面凹凸を有する本発明の不燃化粧板を作成した。このようにして得た不燃化粧板は波状金型の凹凸をシャープに再現した表面凹凸を再現しており、化粧シートの艶変化などは見られず、良好な仕上がりのものとなった。
【産業上の利用可能性】
【００２３】
本発明の不燃化粧板は建築物の壁面や天井等の住宅内装等に使用可能である。
【符号の説明】
【００２４】
１…不燃性基材
２…接着剤層
３…アルミ複合紙
３１…紙
３２…アルミ箔
３３…紙
４…接着剤層
５…化粧シート
５１…化粧シート基材
５２…絵柄層
５３…表面塗膜
【図１】
2015058548.tif 000003